(57)【要約】遷移金属ゼオライトと貴金属を含む触媒が開示される。この触媒は、押出成形助剤として櫛形分岐ポリマーを用いて押出成形法で調製される。この触媒は、オレフィン、水素および酸素からエポキシドを製造する反応に用いる。櫛形分岐ポリマーは押出成形物の力学的特性を改善する。【特許請求の範囲】
【請求項１】
遷移金属ゼオライトと貴金属を含む触媒であって、押出成形助剤として櫛形分岐ポリマーを用いて押出成形法で調製される触媒。
【請求項２】
前記遷移金属ゼオライトがチタンゼオライトである、請求項１に記載の触媒。
【請求項３】
前記遷移金属ゼオライトがＴＳ−１である、請求項１に記載の触媒。
【請求項４】
前記櫛形分岐ポリマーがエチレン性カルボン酸系モノマーとポリエーテルマクロモノマーの繰返し単位とを含む、請求項１に記載の触媒。
【請求項５】
前記エチレン性カルボン酸系モノマーがアクリルモノマーである、請求項４に記載の触媒。
【請求項６】
前記貴金属が、金、銀、白金、パラジウム、イリジウム、ルテニウム、オスミウム、およびそれらの混合物からなる群から選択される、請求項１に記載の触媒。
【請求項７】
無機酸化物をさらに含む、請求項１に記載の触媒。
【請求項８】
前記無機酸化物がチタニアである、請求項７に記載の触媒。
【請求項９】
ａ．ポリマー含有押出成形物を生成するために、貴金属、遷移金属ゼオライトおよび櫛形分岐ポリマーを含む混合物を押出成形するステップと、
ｂ．含酸素雰囲気中でポリマー含有押出成形物を焼成するステップと
を含む、請求項１に記載の触媒を調製する方法。
【請求項１０】
前記混合物がさらに溶媒を含む、請求項９に記載の方法。
【請求項１１】
前記貴金属が遷移金属ゼオライトに担持されている、請求項９に記載の方法。
【請求項１２】
前記混合物がさらに溶媒を含む、請求項１１に記載の方法。
【請求項１３】
ａ．ポリマー含有押出成形物を生成するために、遷移金属ゼオライト、貴金属、無機酸化物および櫛形分岐ポリマーを含む混合物を押出成形するステップであって、前記貴金属が前記無機酸化物上に担持されているステップと、
ｂ．含酸素雰囲気中でポリマー含有押出成形物を焼成するステップと
を含む、請求項７に記載の触媒を調製する方法。
【請求項１４】
前記混合物がさらに溶媒を含む、請求項１３に記載の方法。
【請求項１５】
ａ．ポリマー含有押出成形物を生成するために、遷移金属ゼオライトと櫛形分岐ポリマーを含む混合物を押出成形するステップ、
ｂ．焼成された押出成形物を生成するために、含酸素雰囲気中でポリマー含有押出成形物を焼成するステップ、および
ｃ．焼成された押出成形物上に貴金属を担持させるステップ
を含む、請求項１に記載の触媒を調製する方法。
【請求項１６】
前記混合物がさらに溶媒を含む、請求項１５に記載の方法。
【請求項１７】
請求項１に記載の触媒の存在下で、オレフィン、水素および酸素を反応させるステップを含むエポキシ化法。
【請求項１８】
前記オレフィンがプロピレンである、請求項１７に記載の方法。
【請求項１９】
前記触媒が固定床の状態である、請求項１７に記載の方法。
【請求項２０】
前記遷移金属ゼオライトがＴＳ−１である、請求項１７に記載の方法。
【請求項２１】
ａ．ポリマー含有押出成形物を生成するために、貴金属、遷移金属ゼオライトおよび櫛形分岐ポリマーを含む混合物を押出成形するステップであって、前記貴金属が前記遷移金属ゼオライト上に担持されているステップと、
ｂ．含酸素雰囲気中でポリマー含有押出成形物を焼成するステップと
を含む方法により触媒が調製される、請求項１７に記載の方法。
【請求項２２】
ａ．ポリマー含有押出成形物を生成するために、遷移金属ゼオライト、貴金属、櫛形分岐ポリマーおよび無機酸化物を含む混合物を押出成形するステップであって、前記貴金属が前記無機酸化物上に担持されているステップと、
ｂ．含酸素雰囲気中でポリマー含有押出成形物を焼成するステップと
を含む方法により触媒が調製される、請求項１７に記載の方法。
【請求項２３】
ａ．ポリマー含有押出成形物を生成するために、遷移金属ゼオライトと櫛形分岐ポリマーを含む混合物を押出成形するステップ、
ｂ．焼成された押出成形物を生成するために、含酸素雰囲気中でポリマー含有押出成形物を焼成するステップ、および
ｃ．焼成された押出成形物上に貴金属を担持させるステップ
を含む方法により触媒が調製される、請求項１７に記載の方法。
【発明の詳細な説明】
【技術分野】
【０００１】
本発明は、遷移金属ゼオライトと貴金属を含む触媒に関する。この触媒は、押出成形助剤として櫛形分岐ポリマーを用いて押出成形法で調製される。この触媒は、オレフィン、水素、および酸素からエポキシドを製造するのに用いる。
【背景技術】
【０００２】
プロピレンのような（３個以上の炭素原子を含む）高級オレフィンの、酸素および水素による直接エポキシ化は最近の研究の焦点となってきた。例えば、この反応は、金とチタン含有担体を含む触媒（例えば、米国特許第5623090号、第6326349号、および第6646142号を参照）、またはパラジウムとチタンゼオライトを含む触媒（例えば、特開平4-352771を参照）の存在下で行うことができる。
【０００３】
水素と酸素を用いるオレフィンのエポキシ化のための混合触媒系もまた開示されている。例えば、特開平4-352771の実施例１３には、プロピレンのエポキシ化のために、チタノシリケートと活性炭上のＰｄとの混合物を用いることが記載されている。米国特許第6008388号には、貴金属とチタンまたはバナジウムゼオライトを含む触媒が記載されているが、ゼオライトと混合する前にＰｄを担体中に組み込ませ得ることがさらに教示されている。開示された触媒担体としては、シリカ、アルミナ、および活性炭が挙げられる。米国特許第6498259号には、チタンゼオライトと貴金属触媒を含む混合触媒の存在下、緩衝剤を含む溶媒中で水素と酸素を用いるオレフィンのエポキシ化が開示されている。
【０００４】
直接エポキシ化は、スラリー中でまたは固定床中で行ってもよい（例えば、米国特許第6498259号を参照）。スラリー法では、液体生成物の流れを固体の触媒粒子から分離する必要がある。分離はしばしば面倒である。対照的に、固定床法では、生成物の流れは触媒から容易に分離できる。しかし、固定床法では、触媒が圧壊に対して十分な力学的強度を有することが必要である。
【０００５】
固定床法反応の触媒として通常用いられる押出成形物は、押出成形を容易にして力学的および物理的特性を改善するために、押出成形助剤の存在下でしばしば調製される（例えば、米国特許第4039474号、第4888319号、第4119474号、および第6706658号を参照）。
【発明の概要】
【課題を解決するための手段】
【０００６】
本発明は、遷移金属ゼオライトと貴金属を含む触媒であり、この触媒は、押出成形助剤として櫛形分岐ポリマーを用いて押出成形法で調製される。この触媒は、オレフィン、水素、および酸素からエポキシドを製造するのに用いる。櫛形分岐ポリマーは、押出成形物の力学的特性を改善する。本発明は、触媒を調製する方法とその触媒を用いるエポキシ化法とを含む。
【発明を実施するための形態】
【０００７】
一態様では、本発明は、遷移金属ゼオライトと貴金属を含む触媒であり、この触媒は、押出成形助剤として櫛形分岐ポリマーを用いて押出成形法で調製される。
【０００８】
ゼオライトは、明確な構造を有する細孔性結晶固体である。一般に、ゼオライトは、酸素の他に、Ｓｉ、Ｇｅ、Ａｌ、Ｂ、Ｐなどを１種以上含む。多くのゼオライトは、鉱物として天然に産出し、世界中の多くの地域で大規模に採掘されている。他のゼオライトは合成品であり、特定の使用目的のために商業的に製造されている。ゼオライトは、主としてその内部の空洞中で起こる化学反応の触媒として働く能力がある。遷移金属ゼオライトはその骨格中に遷移金属を含むゼオライトである。遷移金属は３〜１２族の元素である。その最初の列はＳｃからＺｎまでである。好ましい遷移金属は、Ｔｉ、Ｖ、Ｍｎ、Ｆｅ、Ｃｏ、Ｃｒ、Ｚｒ、Ｎｂ、Ｍｏ、およびＷである。さらに好ましいものはＴｉ、Ｖ、Ｍｏ、およびＷである。最も好ましいのは、Ｔｉである。
【０００９】
好ましいチタンゼオライトはチタンシリケート（チタノシリケート）である。チタンゼオライトは、チタン、ケイ素および酸素以外の元素をその格子骨格中に含まないことが好ましい（R. Szostak、「Non-aluminosilicate Molecular Sieves」、Molecular Sieves: Principles of Synthesis and Identification (1989) Van Nostrand Reinhold、pp. 205-82を参照）。少量の不純物、例えば、ホウ素、鉄、アルミニウム、ナトリウム、リン、銅など、およびその混合物が、格子中に存在してもよい。不純物の量は、好ましくは０．５重量％未満で、より好ましくは０．１重量％未満である。好ましいチタンシリケートは、一般に次の経験式：ｘＴｉＯ2・（１−ｘ）ＳｉＯ2に対応する組成を有することになろう。ここで、ｘは０．０００１から０．５０００である。より好ましくは、ｘの値は０．０１から０．１２５である。ゼオライトの格子骨格中のＳｉ：Ｔｉのモル比は、有利には９．５：１から９９：１、最も好ましくは９．５：１から６０：１である。特に好ましいチタンゼオライトはチタンシリケートである（Catal. Rev. Sci. Eng.、39(3) (1997) 209を参照）。これらの例としては、ＴＳ−１（チタンシリケート−１、ＺＳＭ−５アルミノシリケートと類似のＭＦＩトポロジーを持つチタンシリケートである）、ＴＳ−２（ＺＳＭ−１１アルミノシリケートと類似のＭＥＬトポロジーを持つ）、およびＴＳ−３（ベルギー特許第1001038号に記載されている）を含む。ゼオライトベータ、モルデナイト、およびＺＳＭ−１２と同形の骨格構造を持つチタンゼオライトもまた使用に適している。最も好ましいのはＴＳ−１である。
【００１０】
遷移金属ゼオライトは一般には有機の鋳型剤の存在下で調製される（例えば、米国特許第6849570号を参照）。好適な鋳型剤としては、アルキルアミン、四級アンモニウム化合物などが含まれる。ゼオライトを結晶化させると通常はその細孔の中に有機の鋳型剤を含んでいる。鋳型剤を含むゼオライトは、焼成することなく押出成形物を形成するのに直接使用してもよい。代替として、＜０．５重量％Ｃ、好ましくは＜０．１重量％Ｃを一般に含む焼成ゼオライトが用いられる。
【００１１】
触媒は貴金属を含む。好適な貴金属としては、例えば、金、銀、白金、パラジウム、イリジウム、ルテニウム、レニウム、ロジウム、オスミウム、およびこれらの混合物が含まれる。いずれの貴金属も、単独でまたは組み合わせて使用可能である。特に望ましい貴金属は、パラジウム、金、および両者の混合物を含む。
【００１２】
貴金属源として使われる貴金属化合物または錯体の選択については、何ら特別な制限がない。好適な化合物としては、硝酸塩、硫酸塩、ハロゲン化物（例えば、塩化物、臭化物）、カルボン酸塩（例えば、酢酸塩）、および貴金属のアミンまたはホスフィン錯体（例えば、テトラアンミン臭化パラジウム（ＩＩ）、テトラキス（トリフェニルホスフィン）パラジウム）を含む。
【００１３】
同様に、貴金属の酸化状態は重要ではない。例えば、パラジウムは０から＋４のいずれかの酸化状態、またはそのような酸化状態の任意の組にあってもよい。望ましい酸化状態またはその組を達成するには、触媒の中に導入後、貴金属化合物を完全にまたは部分的に予備還元すればよい。
【００１４】
貴金属に対する遷移金属ゼオライトの重量比は特に重要なものではない。しかし、貴金属に対する遷移金属ゼオライトの比は、１０：１から２０００：１（貴金属１ｇ当たりの遷移金属ゼオライトのｇ数）であることが好ましい。
【００１５】
触媒は、押出成形助剤として櫛形分岐ポリマーを用いて押出成形法で調製される。押出成形法は、材料がダイまたはオリフィスを通して押し出され、既定の断面をもつ長い物体を作る製造法であり、その物体は押出成形物と呼ばれる。押出成形法は、吸着材および触媒の形成に通常使用される。通常の任意の押出成形機を使用し得る。押出成形物は、通常、直径が０．５から１０ｍｍ、特に１から５ｍｍである。使用に適したスクリュー式押出成形機が、「Particle size enlargement」、Handbook of Powder Technology、vol. 1 (1980)、pp.112-22に記載されている。
【００１６】
押出成形助剤は、混合、混和および押出を容易にし、力学的強度、表面積、細孔径、細孔容積などの押出成形物の物理的特性を改善することができる。例えば、押出成形助剤は、混練、押出、乾燥の工程中に、一次粒子（遷移金属ゼオライト、およびもし使用されるならば、無機の酸化物）の架橋を促進させ、および／または押出成形および焼成の間における押出成形物の力学的な安定性を確保させ得る。また、押出成形助剤は、実施例６および７の比較によって示されるように、溶媒が使用される場合、溶媒をペースト中でより均一に分散させるのにも役立つ。
【００１７】
櫛形分岐ポリマーは、ポリマー主鎖、カルボン酸系側鎖、およびポリエーテル側鎖を含む。カルボン酸系側鎖は、カルボン酸、カルボン酸塩、または両者の混合物を含んでもよい。好ましいカルボン酸系側鎖は、カルボン酸基（−ＣＯＯＨ）である。
【００１８】
ポリエーテル側鎖は、好ましくは次式で表される。
【００１９】
【化１】
2010513016.tif 000002
上式で、ｎは、３から５００、より好ましくは１０から２５０であり、Ｒは、１つの共有結合で酸素に結合されている炭素原子を含む有機部分である。ポリエーテルは、異なるＲ部分を含む異なる繰返し単位を２つ以上含んでもよい。Ｒは、芳香族基または脂肪族基でもよい。飽和の脂肪族基が好ましい。特に好ましいのは、エチレン、プロピレン、１，４−ブチレン、イソプロピレン、またはイソブチレンのようなアルキレン基であり、最も好ましいのは、エチレンとプロピレンである。したがって、好ましいポリエーテルは、ポリオキシアルキレンであって、例えば、ポリオキシエチレン、ポリオキシプロピレン、およびオキシプロピレン／オキシエチレンのコポリマーである。
【００２０】
ポリエーテル側鎖は、櫛形分岐ポリマーの主鎖に適切な任意の化学結合により結合される。化学結合としては、エステル、アミド、イミド、エーテル、アミン、またはチオエーテル官能基、または炭素−炭素結合であってもよい。アクリル酸とポリエーテルアクリレートマクロモノマーとを重合させて調製される櫛形分岐ポリマー（以下の記述を参照、米国特許第6034208号も参照）やポリ（アクリル酸）にポリエーテルアミンをグラフトさせて調製されるポリマー（例えば、米国特許第5393343号を参照）におけるように、ポリエーテル側鎖は、エステル、アミドまたはイミド官能基でポリマー主鎖に結合されているのが好ましい。
【００２１】
櫛形分岐ポリマー中のカルボン酸系側鎖のポリエーテル側鎖に対するモル比は、重要ではない。典型的には、そのモル比が、１：１から２００：１の範囲である。好ましくは、その比が２：１から５０：１の範囲である。
【００２２】
好ましい櫛形分岐ポリマーは、エチレン性カルボン酸系モノマーとポリエーテルマクロモノマーの繰返し単位を含む。エチレン性カルボン酸系モノマーは、炭素−炭素の二重結合とカルボン酸、カルボン酸塩、またはカルボン酸無水物のようなカルボン酸系基を含む。好適なエチレン性カルボン酸系モノマーは、３個から１０個の炭素原子を含む。例としては、アクリル酸、メタクリル酸、クロトン酸、ビニル酢酸、４−ペンテン酸、マレイン酸、マレイン酸無水物、イタコン酸、メサコン酸、フマル酸、シトラコン酸、およびこれらの混合物を含む。好ましくは、エチレン性カルボン酸系モノマーは、アクリル化合物、例えば、アクリル酸、メタクリル酸、マレイン酸、マレイン酸無水物、フマル酸、およびこれらの混合物である。さらに好ましくは、アクリル酸、メタクリル酸、または両者の混合物である。
【００２３】
好適なポリエーテルマクロモノマーは、ポリエーテル鎖と炭素−炭素二重結合とを有し、この二重結合は、ポリエーテル鎖の末端または内部のどちらに存在してもよい。例としては、ポリエーテルモノアクリレート、ポリエーテルモノメタクリレート、ポリエーテルモノアリルエーテル、ポリエーテルモノマレエート、およびポリエーテルモノフマレートが含まれる。マクロモノマーのポリエーテル部分は、数平均分子量（Ｍｎ）が約５００から約１０，０００の範囲内であるアルキレンオキシドポリマーでよい。好適なアルキレンオキシドとしては、エチレンオキシド、プロピレンオキシド、１，２−ブチレンオキシドなど、およびそれらの混合物が含まれる。ポリエーテルマクロモノマーは、０個から５個の水酸基を有するのが好ましい。ポリエーテルマクロモノマーは、直鎖状または分岐ポリマー、ホモポリマーまたはコポリマー、またランダムまたはブロックコポリマーでもよい。
【００２４】
ポリエーテルマクロモノマーの例としては、ポリ（プロピレングリコール）アクリレートまたはメタクリレート、ポリ（エチレングリコール）アクリレートまたはメタクリレート、ポリ（１，４−ブチレングリコール）アクリレートまたはメタクリレート、ポリ（エチレングリコール）メチルエーテルアクリレートまたはメタクリレート、オキシエチレンおよびオキシプロピレンのブロックまたはランダムコポリマーのアクリレートまたはメタクリレート、ポリ（プロピレングリコール）アリルエーテル、ポリ（エチレングリコール）アリルエーテル、ポリ（プロピレングリコール）モノマレエートなど、およびそれらの混合物がある。好ましいポリエーテルマクロモノマーは、ポリ（プロピレングリコール）アクリレートまたはメタクリレート、ポリ（エチレングリコール）アクリレートまたはメタクリレート、ならびにオキシエチレンおよびオキシプロピレンコポリマーのアクリレートまたはメタクリレートである。さらに好ましいのは、オキシエチレン／オキシプロピレンコポリマーのアクリレートまたはメタクリレートである。
【００２５】
ポリエーテルマクロモノマーは、米国特許第6034208号に記載の触媒の存在下で、水酸基またはカルボン酸基を含有するオレフィン基質と１つまたは複数のアルキレンオキシドによるオキシアルキル化によって調製できる。別の例では、ポリ（１，４−ブチレングリコール）アリルエーテルは、アリルアルコールと、水酸化カリウムまたは水酸化ナトリウムのような塩基触媒との存在下で、テトラヒドロフランの重合により調製される。固体の塩基触媒も用い得る（例えば、米国特許第6680406号、第6455711号および第7074944号を参照）。
【００２６】
エチレン性カルボン酸系モノマーのポリエーテルマクロモノマーに対する比は、一般には、重量比で１：９９から９９：１の範囲内である。好ましい範囲は、５：９５から７５：２５である。
【００２７】
櫛形分岐ポリマーを調製するには多くの方法を使うことができる。１つの方法は、エチレン性カルボン酸系モノマーとポリエーテルマクロモノマーとを共重合させる（米国特許第6034208号、および第6815513号を参照）ことを含む。モノマーはアクリル化合物であることが好ましい。さらに好ましくは、モノマーは、アクリル酸、メタクリル酸、または両者の混合物である。
【００２８】
櫛形分岐ポリマーを、エチレン性カルボン酸系モノマーとポリエーテルマクロモノマーとの共重合で調製する場合には、他のコモノマーを共重合させてもよい。コモノマーとしては、オレフィン、芳香族ビニル、ハロゲン化ビニル、ビニルエーテル、ビニルエステル、ビニルピロリジノン、共役ジエン、不飽和スルホン酸、不飽和ホスホン酸など、およびそれらの混合物が含まれる。使用されるコモノマーの量は、一般には、全モノマーの量の＜５０重量％であり、好ましくは＜２０重量％である。櫛形分岐ポリマーの調製法は、米国特許第6214958号、および第6815513号に記載されている。
【００２９】
櫛形分岐ポリマーを調製する別の好適な方法は、カルボン酸系ポリマーとポリエーテルアミンとを反応させる方法である。カルボン酸系ポリマーは、カルボン酸、カルボン酸塩、およびカルボン酸無水物を含んだカルボン酸系側鎖を含むポリマーである。カルボン酸系ポリマーの例としては、エチレン性カルボン酸系モノマー、例えば、アクリル酸、メタクリル酸、マレイン酸、フマル酸、シトラコン酸、イタコン酸、またはジカルボン酸モノエステルの、ホモまたはコポリマーがある。アクリル酸またはメタクリル酸のホモまたはコポリマーが好ましい。カルボン酸系ポリマーは、スチレン、α−メチルスチレン、スルホン化スチレン、マレイン酸、アクリロニトリル、ブタジエンなどのような他のエチレン性モノマーに由来する単位を含んでもよい。このような他のエチレン性モノマー由来の単位は、存在する場合、全ポリマーの２０重量％、好ましくは１０重量％とし得る。
【００３０】
ポリエーテルアミンは、所望の櫛形分岐ポリマーを形成するのにカルボン酸系ポリマーのグラフト化に用いられる。ポリエーテルアミンは、ポリマー主鎖中にある、または末端の基としてのアミノ基を含む。カルボン酸系ポリマーにポリエーテルアミンをグラフトすることにより櫛形分岐ポリマーを作製する方法は、米国特許第5393343号、および第6139623号に開示されている。
【００３１】
押出成形物中に含まれる櫛形分岐ポリマーの量は、一般には、０．１重量％から３０重量％、好ましくは１重量％から２０重量％である。
【００３２】
櫛形分岐ポリマーの他に、他の押出成形助剤を使用してもよい。公知の押出成形助剤の例としては、アルキルアミン、カルボン酸、アルキルアンモニウム化合物、アミノアルコール、セルロース、セルロースエーテル、でんぷん、ポリアクリレート、ポリメタクリレート、ポリ（ビニルアルコール）、ポリ（ビニルピロリドン）、ポリ（アミノ酸）、ポリエーテル、およびポリ（テトラヒドロフラン）、ならびにカルボン酸金属塩が含まれる。押出成形助剤は通常、焼成工程中で除去される。カルボン酸金属塩が押出成形助剤として用いられる時には、金属（例えば、その酸化物）が押出成形物中に取り込まれる。
【００３３】
触媒にはさらに無機酸化物を含んでもよい。無機酸化物は押出成形物の力学的強度または物理的特性（例えば、圧壊強度、表面積、細孔径、細孔容積）を改善するのに役立つ。時には、無機酸化物は、ゼオライトの化学的特性（例えば、酸性度、塩基性度）や触媒活性を変化させる。好適な無機酸化物としては、金属酸化物、非金属酸化物、酸化物混合物、粘土などを含む。無機酸化物の例としては、シリカ、アルミナ、チタニア、ジルコニア、マグネシア、シリカ−アルミナ、シリカ−チタニア、モンモリロナイト、カオリン、ベントナイト、ハロイサイト、ジッカイト、ナクライト、およびアナウキサイトなどと、それらの混合物が含まれる。粘土の例は、「Chapter 2. Clay as Potential Catalyst Material」、Zeolite, Clay, and Heteropoly Acid in Organic Reactions (1992) Kodansha Ltd.、Tokyoの中に見出される。好ましい無機酸化物は、シリカ、アルミナ、チタニア、ジルコニア、マグネシア、シリカ−アルミナ、シリカ−チタニア、カオリン、およびそれらの混合物である。より好ましいものは、シリカ、アルミナ、チタニア、およびそれらの混合物である。
【００３４】
遷移金属ゼオライトの無機酸化物に対する重量比は、典型的には、１００：１から１：１００、好ましくは１０：１から１：１０である。
【００３５】
別の態様では、本発明は、押出成形助剤として櫛形分岐ポリマーを用いる押出成形法を含む触媒の調製法である。貴金属を押出成形物に導入するやり方に応じて様々な方法が使用できる。
【００３６】
１つのアプローチでは、この方法は、（ａ）ポリマー含有押出成形物を生成するために、遷移金属ゼオライト、貴金属、および櫛形分岐ポリマーを含む混合物を押出成形するステップと、（ｂ）含酸素雰囲気中で、ポリマー含有押出成形物を焼成するステップとを含む。貴金属源（例えば、貴金属化合物）は、混合物中に直接添加できる。別法としては、貴金属は、含浸、イオン交換、吸着、析出などの標準的手法で、遷移金属ゼオライト上に担持させてもよい。
【００３７】
触媒調製の第２の方法は、（ａ）ポリマー含有押出成形物を生成するために、遷移金属ゼオライト、貴金属、無機酸化物、および櫛形分岐ポリマーを含む混合物を押出成形するステップであって、前記貴金属が前記無機酸化物上に担持されているステップと、（ｂ）含酸素雰囲気中で、ポリマー含有押出成形物を焼成するステップとを含む。貴金属は、標準的手法により、無機酸化物上に担持させ得る。好適で好ましい無機酸化物は先に記載している。
【００３８】
第３の方法は、（ａ）ポリマー含有押出成形物を生成するために、遷移金属ゼオライトと櫛形分岐ポリマーを含む混合物を押出成形するステップ、（ｂ）含浸押出成形物を形成するために、ポリマー含有押出成形物上に貴金属を担持させるステップ、および（ｃ）含酸素雰囲気中で、含浸押出成形物を焼成するステップを含む。貴金属は、標準的手法により、ポリマー含有押出成形物上に担持させ得る。好ましくは、貴金属を担持させるステップの前にポリマー含有押出成形物を乾燥させる。
【００３９】
第４の方法は、（ａ）ポリマー含有押出成形物を生成するために、遷移金属ゼオライトと櫛形分岐ポリマーを含む混合物を押出成形するステップ、（ｂ）焼成された押出成形物を生成するために、含酸素雰囲気中でポリマー含有押出成形物を焼成するステップ、および（ｃ）焼成された押出成形物上に貴金属を担持させるステップを含む。貴金属は、含浸、吸着、イオン交換などによって焼成された押出成形物上に担持させる。
【００４０】
上記の方法は、貴金属が多くの方法で導入できることを示している。
【００４１】
この混合物は無機酸化物を含んでもよい。好適で好ましい無機酸化物は先に記載している。さらに、無機酸化物前駆体を用いてもよい。例えば、シリカはシリカゾル（Healy, T. W.、「Stability of Aqueous Silica Sols」、The Colloid Chemistry of Silica (1994) American Chemical Society）として、またはテトラアルコキシシラン（無機酸化物前駆体）の形で、ポリマー含有混合物中に導入できる。同様に、オルトケイ酸エステル、アルコキシシラン、アルコキシチタネート、アルコキシアルミネート、アルコキシジルコネートのようなその他の無機酸化物前駆体も用いることができる。具体的な例としては、テトラメトキシシラン、テトラエトキシシラン、テトラプロポキシシラン、およびテトラブトキシシラン、さらに、類似のテトラアルコキシチタン、テトラアルコキシジルコニウム、およびトリアルコキシアルミニウム化合物がある。前駆体は、混合、押出成形、または焼成の間に対応する無機酸化物に変換される。
【００４２】
櫛形分岐ポリマーに加えて、混合物は別の押出成形助剤を含んでもよい。好適で好ましい押出成形助剤は先に記載している。
【００４３】
一般に、混合物は押出成形の前には硬い生地になる。混合物を混和または混練するために、多くの適切な方法が使える。操作は一般に１０から１５０℃の範囲の温度で、好ましくは室温で行われる。混和または混練はどのような圧力下で行ってもよいが、好ましくは０．１〜１０ａｔｍである。典型的には、２分〜１０時間継続する。
【００４４】
必要ならば、混合物に溶媒を加えてもよい。好適な溶媒としては、水、アルコール、エーテル、エステル、アミド、芳香族溶剤、含ハロゲン溶剤など、およびそれらの混合物が含まれる。好ましい溶媒は、水、アルコール、およびそれらの混合物である。水が最も好ましい。溶媒を添加する方法は特に重要ではない。例えば、溶媒は、混合物中に直接添加してもよく、または他の成分とともに導入してもよい。
【００４５】
ポリマー含有押出成形物は所望により乾燥される。乾燥により押出成形物から溶媒（例えば、水やアルコール）の少なくとも一部が取り除かれる。押出成形物は、１０から２００℃の温度で、大気圧または真空中で乾燥される。乾燥は、空気中で、不活性雰囲気中で、または両者の混合物中で行われてもよい。
【００４６】
ポリマー含有押出成形物または含浸押出成形物は、焼成した押出成形物を生成するために焼成される。焼成は、押出成形物中に含まれる有機物（例えば、残存溶媒、押出成形助剤、テンプレート助剤）を焼き尽くすために含酸素雰囲気中で行われる。焼成は、４００から１０００℃の温度で、より好ましくは、４５０から７００℃の温度で行われる。時には、最初に、有機化合物を熱分解するために不活性雰囲気中で押出成形物を焼成し、次いで含酸素雰囲気中で有機化合物を焼き尽くすのが有益である。一般に、焼成後の押出成形物は＜０．５重量％の炭素を含み、好ましくは、＜０．１重量の炭素を含む。
【００４７】
本発明には、本発明の触媒の存在下で、オレフィン、水素、および酸素を反応させることを含むエポキシ化法も含まれる。
【００４８】
エポキシ化法にはオレフィンが用いられる。好適なオレフィンとしては、少なくとも１つの炭素−炭素二重結合を含み、一般に２個から６０個の炭素原子を含む任意のオレフィンをも含む。好ましくは、オレフィンは、２個から３０個の炭素原子を含む非環式アルケンであり、前記方法はＣ2〜Ｃ6オレフィンをエポキシ化するのに特に適している。ジエンまたはトリエン中のように１つのオレフィン分子中に２つ以上の二重結合が存在してもよい。オレフィンは、炭化水素であっても、ハロゲン、カルボキシ基、水酸基、エーテル基、カルボニル基、シアノ基、またはニトロ基などの他の官能基を含んでもよい。特に好ましいエポキシ化法では、オレフィンはプロピレンであり、エポキシドはプロピレンオキシドである。
【００４９】
酸素と水素が必要である。酸素源や水素源はどのようなものでも好適であるが、分子状酸素および分子状水素が好ましい。酸素に対する水素のモル比は、通常、Ｈ2：Ｏ2＝１：１００から５：１の範囲で変化できるが、特に、１：５から２：１が好ましい。オレフィンに対する酸素のモル比は、通常１：１から１：２０であり、好ましくは１：１．５から１：１０である。ある種のオレフィンに対しては、オレフィンに対する酸素のモル比が相対的に高い（例えば、１：１から１：３）のが有利である。
【００５０】
オレフィン、酸素、および水素に加えて、不活性ガスをエポキシ化法に用いるのが好ましい。任意の所望の不活性ガスを使うことができる。好適な不活性ガスとしては、窒素、ヘリウム、アルゴン、および二酸化炭素が含まれる。１〜８個、特に１〜６個、好ましくは１〜４個の炭素原子を有する飽和炭化水素、例えば、メタン、エタン、プロパン、およびｎ−ブタンも適している。窒素と飽和Ｃ1〜Ｃ4炭化水素が好ましい不活性ガスである。不活性ガス混合物もまた使うことができる。ガスに対するオレフィンのモル比は、通常１００：１から１：１０、特に２０：１から１：１０の範囲である。
【００５１】
このエポキシ化法はスラリー法または固定床法で実施される。固定床法が好ましい。反応混合物は、ガス、液体、またはガス／液体の混合物でもよい。エポキシ化法は、所望のオレフィンのエポキシ化を達成するのに有効な温度で行われるが、好ましくは０〜２００℃、より好ましくは２０〜１５０℃の範囲の温度である。１〜２００ｂａｒの圧力下で操作するのが有利である。
【００５２】
エポキシ化法においては反応溶媒を用いるのが好ましい。好適な反応溶媒は反応条件下で液体である。例えば、アルコールのような含酸素炭化水素、トルエンやヘキサンのような芳香族および脂肪族溶媒、クロロベンゼンおよび塩化メチレンのような塩素化された芳香族および脂肪族溶媒、アセトニトリルのようなニトリル、二酸化炭素、および水が含まれる。好適な酸素化溶媒としては、アルコール、エーテル、エステル、ケトン、二酸化炭素、水など、およびそれらの混合物が含まれる。好ましい酸素化溶媒としては、水と、メタノール、エタノール、イソプロパノール、ｔｅｒｔ−ブタノールのような低級脂肪族Ｃ1〜Ｃ4アルコール、およびそれらの混合物が含まれる。フッ素化アルコールも使うことができる。
【００５３】
反応溶媒を用いる場合には、緩衝剤を用いるのが有利である。緩衝剤はエポキシ化の間でグリコール類やグリコールエーテル類が生成するのを防止するために反応物中に使われ、反応速度や選択性を高める。緩衝剤は典型的には緩衝溶液を形成するように溶媒中に加えられるか、または溶媒と緩衝剤は別々に加えられる。有用な緩衝剤としては、オキシ酸の好適な塩ならばどれでもよく、その特性や混合物中での比率は、その溶液のｐＨを、好ましくは３から１２、より好ましくは４から１０、最も好ましくは５から９の範囲にするようなものである。オキシ酸の好適な塩は、陰イオンと陽イオンを含む。陰イオンとしては、リン酸、炭酸、重炭酸、硫酸、カルボン酸（例えば、酢酸）、ホウ酸、水酸化物、ケイ酸、アルミノケイ酸などのイオンを含んでもよい。陽イオンとしては、アンモニウム、アルキルアンモニウム（例えば、テトラアルキルアンモニウム、ピリジニウム）、アルキルホスホニウム、アルカリ金属、およびアルカリ土類金属のイオンなどを含んでもよい。例としては、ＮＨ4、ＮＢｕ4、ＮＭｅ4、Ｌｉ、Ｎａ、Ｋ、Ｃｓ、Ｍｇ、およびＣａの陽イオンが挙げられる。好ましい緩衝剤は、リン酸、炭酸、重炭酸、硫酸、水酸化物、および酢酸からなる群から選択される陰イオンと、アンモニウム、アルキルアンモニウム、アルキルホスホニウム、アルカリ金属、およびアルカリ土類金属のイオンからなる群から選択される陽イオンとを含む。好ましくは、緩衝剤は２つ以上の好適な塩の組を含んでもよい。典型的には、溶媒中の緩衝剤の濃度は、０．０００１から１Ｍであり、好ましくは、０．０００５から０．３Ｍである。緩衝剤は反応系にアンモニアガスを添加することにより形成され得る水酸化アンモニウムを含んでもよい。例えば、反応系のｐＨをバランスさせるために水酸化アンモニウムのｐＨ＝１２から１４の溶液を使ってもよい。より好ましい緩衝剤としては、アルカリ金属のリン酸塩、リン酸アンモニウム、および水酸化アンモニウムを含む。
【００５４】
以下の実施例は本発明を単に説明するためのものである。当業者ならば、本発明の真意および特許請求の範囲の中において、様々な変形があることを認識できるであろう。
【実施例】
【００５５】
実施例１：櫛形分岐ポリマーＡ
反応は、攪拌機、温度制御装置、加熱装置、窒素パージ装置、および生成物排出口を備えた１Ｌの反応釜中で行う。生成物排出管は、反応容器が内容物約３２０ｍＬを保持するように設置する。添加用入口ポンプが３台あり、１つはモノマー混合物水液のためであり、１つは開始剤のためで、もう１つは連鎖移動剤のためである。生成物排出管は、攪拌機、温度制御装置、加熱装置、および窒素パージ装置を備えた第２の反応容器に導く。第２の反応容器は、反応が定常状態に到達したのちに生成される生成物をすべて収容する大きさにしてある。第１の反応容器に攪拌機が浸るように５０ｍＬの水を入れ、約２０分間窒素でパージする。オキシエチレン／オキシプロピレンの重量比が７０：３０であり、数平均分子量が約３，０００であるオキシエチレン／オキシプロピレンのランダムコポリマーのメタクリレート（９００ｇ、０．３ｍｏｌ）、アクリル酸（１３６ｇ、１．８３ｍｏｌ）および水（６１０ｇ）の混合物をモノマー供給タンクに入れる。前重合反応の生成物（１７５ｇ）を反応容器に入れる。窒素を連続的にパージしながら反応容器を６５℃に加熱する。モノマー原料を１５０ｇ／時、開始剤原料を２８．５ｍＬ／時、および連鎖移動剤原料を３０．５ｍＬ／時の供給速度で行うよう供給ポンプを作動させる。反応が定常状態に達するまで反応容器からの流出物を分流させ、その後、反応生成物を約１時間にわたって第２の反応容器に集める。この期間の終了時に、反応を完了させるために、第２の反応容器をさらに３時間加熱する。生成物をポリマーＡ（分子量４５，０００）と呼ぶ。
【００５６】
ポリマーＡの試料を水酸化アンモニウム水溶液で滴定し、ｐＨ＝２．８を有するポリマーＡ−１と表示する試料を得る。ポリマーＡ−１の固形分濃度は４３重量％である。
【００５７】
実施例２．チタニア上Ｐｄ／Ａｕ（触媒Ｂ）
Ｎａ2ＰｄＣｌ4の水溶液（１９．７４重量％、２．７７ｇ）、ＮａＡｕＣｌ2の水溶液（１９．９５重量％、２．５１ｇ）、およびＤＩＵＦ水（脱イオンおよび限外ろ過したもの、フィッシャー社製、２５０ｇ）を５００ｍＬの丸底フラスコに入れる。上記の混合物をロータリーエバポレーターにかけ、０．５時間、３０ｒｐｍで混合する。この溶液にチタニア粉末（ＤＴ−５１Ａ、ミレニアムケミカルズ社製、１００ｇ）を加える。この溶液のｐＨは３．１である。チタニア残渣をすすぐために、この溶液中へ追加のＤＩＵＦ水（２０ｇ）を用いてロートから加える。
【００５８】
このスラリーに、ＮａＨＣＯ3（１５．８７ｇ）をゆっくり加え、混合してｐＨを７．１に上げる。添加の間に溶液から気体ＣＯ2が発生した。フラスコを、４０℃で２４時間、遅い窒素パージ下で、３０ｒｐｍで回転させる。上記のスラリーをろ過して暗灰色の粉末を得る。この粉末を窒素パージの下で、６０℃、２１時間オーブン中で乾燥する。次いでさらに、真空中、６０℃、６．５時間乾燥する。乾燥粉末をマッフル炉で空気中、以下の温度プログラムで焼成する。５℃／分で２２℃から１１０℃へ上げ、１１０℃に２時間保ち、２℃／分で１１０℃から４００℃へ上げ、４００℃に８時間保ち、それから室温へ冷却する。焼成した粉末を、０．２２ミクロンの濾紙を入れた圧力フィルター上に置き、洗液中に塩化物が検出されなくなるまで（Ｃｌ＜１ｐｐｍ）ＤＩＵＦ水で洗浄する。約１８００ｍＬのＤＩＵＦ水を用いる。洗浄した粉末を乾燥し、空気中、以下のように焼成する。５℃／分で２２℃から１１０℃へ上げ、１１０℃に２時間保ち、２℃／分で１１０℃から５５０℃へ上げ、５５０℃に８時間保ち、それから室温へ冷却する。
【００５９】
焼成した粉末を、電気管状炉で加熱されている垂直石英管に入れ、１００℃で８時間、ガス（５体積％の水素を含む窒素）で処理する。還元された粉末は暗灰色から黒色に変わる。得られた材料を触媒Ｂと呼ぶ。触媒Ｂは０．９９重量％のＰｄ、０．４６重量％のＡｕ、０．１６重量％のＮａを含む。塩化物のレベルは１０ｐｐｍ未満である。窒素ＢＥＴ表面積は６４ｍ2／ｇである。
【００６０】
実施例３．チタニア上Ｐｄ／Ａｕ（触媒Ｃ）
Ｎａ2ＰｄＣｌ4の水溶液（１９．７４重量％、２．７８ｇ）、ＮａＡｕＣｌ4の水溶液（１９．９５重量％、１０．０ｇ）、およびＤＩＵＦ水（脱イオンおよび限外ろ過したもの、フィッシャー社製、２５０ｇ）を５００ｍＬの丸底フラスコに入れる。上記の混合物をロータリーエバポレーター（ｒｏｔｏｖａｐ）にかけ、０．５時間、３０ｒｐｍで混合する。この溶液にチタニア粉末（ＤＴ−５１Ｄ、ミレニアムケミカルズ社製、１．４ミクロン、１００ｇ）を加える。チタニアの残渣をリンスするために、この溶液中へ追加のＤＩＵＦ水（２０ｇ）を用いてロートから加える。スラリーを１５分間、４０℃で攪拌する。
【００６１】
このスラリーに、ＮａＨＣＯ3（１５．１ｇ）を加え、混合してｐＨを７．１に上げる。添加の間に気体ＣＯ2が溶液から発生した。フラスコを、４０℃、２２時間、３０ｒｐｍで回転する。その間フラスコは大気に開放する。上記のスラリーをろ過し、次いでＤＩＵＦ水（１００ｇ）ですすぎ暗灰色の粉末を得る。粉末を窒素パージの下で、６０℃、２１時間オーブン中で乾燥した。次いでさらに、真空中、６０℃、７．５時間乾燥する。乾燥粉末をマッフル炉で空気中、以下のように焼成する。５℃／分で２２℃から１１０℃へ上げ、１１０℃に２時間保ち、２℃／分で１１０℃から４００℃へ上げ、４００℃に８時間保ち、それから室温へ冷却する。焼成した粉末は、０．２２ミクロンの濾紙を入れた圧力フィルターの上に置き、洗液中に塩化物が検出できなくなるまで（Ｃｌ＜１ｐｐｍ）ＤＩＵＦ水で洗浄する。約５．２ＬのＤＩＵＦ水を用いる。洗浄した粉末を乾燥し、空気中、以下のように焼成する。５℃／分で２２℃から１１０℃へ上げ、１１０℃に２時間保ち、２℃／分で１１０℃から５５０℃へ上げ、５５０℃に８時間保ち、それから室温へ冷却する。
【００６２】
焼成した粉末を、電気管状炉で加熱されている垂直石英管に入れ、１００℃で８時間、ガス（５体積％の水素を含む窒素）で処理する。還元された粉末は暗灰色から黒色に変わる。得られた材料を触媒Ｃと呼ぶ。触媒Ｃは、０．４８重量％のＰｄ、１．９重量％のＡｕ、＜２０ｐｐｍのＣｌ、０．２４重量％のＮａを含む。窒素ＢＥＴ表面積は４０ｍ2／ｇである。
【００６３】
実施例４．ＴＳ−１とチタニア上Ｐｄ／Ａｕとを含む押出成形物（触媒Ｄ）
チタンシリケート−１（ＴＳ−１）を、米国特許第4410501号および第4833260号に記載されている以下の手順で調製し、空気中、５５０℃で焼成する。
【００６４】
ＴＳ−１（６１．１ｇ）、実施例２で調製した触媒Ｂ（６．１３ｇ）、カルボキシメチルセルロースナトリウム塩（高粘度、アルドリッチ社製、２．８５ｇ）およびポリ（エチレンオキシド）（アルドリッチ社製、分子量１００，０００、０．９７ｇ）をプラスチックビーカー中で混合し、ジルコニアのビーズを入れた清浄な乾燥したボールミルに移す。ボールミルを密閉し、６０ｒｐｍで１時間転がす。粉末を、シグマブレードを取り付けたブラベンダー社製のＰｒｅｐ−Ｍｉｘｅｒ−混和機に移し、１３分間、２３℃、３０ｒｐｍで回転させる。ブレードを３０ｒｐｍで回転させておき、混和機中の混合物にポリマーＡ−１の試料（１７ｇ）を加える。次いで、ＬＵＤＯＸ  ＡＳ−４０シリカゾル（アルドリッチ社製、シリカ４０重量％、３９．５２ｇ）を混和機に加える。さらに５分間混和したのち、ＤＩＵＦ水（１６．５ｇ）を混和機に加える。さらに８分間、３０ｒｐｍで混合する。電動機負荷は３Ａである。得られたペーストの色は均一な灰色であり、取り出してプラスチックの袋に入れる。ペーストを袋の中で、室温で３日間エージングする。
【００６５】
エージングしたペーストを、１／１６インチのシングルダイを取り付けた、３／４インチ、Ｌ／Ｄ＝１０：１、３：１のスクリューピッチを有するブラベンダー単軸押出機を用いて押出成形する。ペーストをフィードホッパーに加え、テフロンロッドでスクリューに押し込む。押出成形は、２３℃、１０ｒｐｍで行う。押出成形機のヘッド圧は、約５０〜１５０ｐｓｉｇである。押出成形物をガラスのトレイに集める。灰色の押出成形物を、空気中、室温で一晩、さらに、真空中、６３℃、４時間乾燥する。次いで、マッフル炉中で、空気中、５５０℃、８時間（温度変化速度は２〜５℃／分）焼成する。
【００６６】
押出成形物を、垂直電気管状炉で加熱されている石英管中で、１１０℃、８時間、ガス（５体積％の水素を含む窒素）流の下で還元する。灰色の押出成形物（触媒Ｄ）は、０．０８重量％のＰｄ、０．０３重量％のＡｕ、０．２２重量％のＮａ、＜１００ｐｐｍのＡｌ、＜０．１重量％のＣ、および＜０．１重量％のＮを含む。窒素ＢＥＴ表面積は３２０ｍ2／ｇである。圧壊強度は２．３１ｌｂである。圧壊強度は、ＭＴテストスタンドに平坦取付板のあるシャティロンアンテックＤＦＳデジタルフォースゲージで測定し、長さが５から８ｍｍの範囲の１０個の押出成形物の平均値を用いる。ＤＦＳゲージは、押出成形物が破壊されるまでに示す最大の力（ｌｂ単位で）を保存する「ブレークディテクと」モードに設定する。押出成形物が全圧壊するのに必要な力をＡＳＴＭ  Ｄ４１７９−０１に記載されているように記録する。
【００６７】
実施例５．ＴＳ−１とチタニア上Ｐｄ／Ａｕとを含む押出成形物（触媒Ｅ）
ＴＳ−１（１３２．３８ｇ）、カタパル２００ベーマイトアルミナ（サソール社製、５２．４１ｇ）、実施例３で作成した触媒Ｃ（１７．３４ｇ）、リン酸アルミニウム（アルファ社製、純度９６％、５．６５ｇ）カルボキシメチルセルロースナトリウム塩（高粘度、アルドリッチ社製、７．６１ｇ）およびポリ（エチレンオキシド）（アルドリッチ社製、分子量１００，０００、２．５４ｇ）を５００ｍＬのプラスチックビーカー中で混合する。混合物を、１０ｒｐｍで回転する、少し油を差したシグマブレードを取り付けたブラベンダー混和機に入れ、５分間混合する。ＤＩＵＦ水（５１ｇ）と氷酢酸（１３．８ｇ）を混ぜて作った酢酸溶液を、乾燥混合粉末の入った混和機に５分間にわたって加える。１０ｒｐｍで５分間混合したのち、ポリマーＡ−１の試料（１９．３ｇ）と追加のＤＩＵＦ水（３０ｇ）と氷酢酸（７．２ｇ）を加える。混合物を１５分間混和する。ペーストを袋の中で、室温で２４時間エージングする。
【００６８】
エージングしたペーストを、１／１６インチのシングルダイを取り付けた、３／４インチ、Ｌ／Ｄ＝１０：１、３：１のスクリューピッチを有するブラベンダー単軸押出機を用いて押出成形する。ペーストをフィードホッパーに入れ、テフロンロッドでスクリューに押し込む。押出成形物をガラスのトレイに集める。押出成形物を７０℃のオーブン中で、６０時間窒素流でパージする。押出成形物をマッフル炉で空気中、１１０℃、４時間乾燥し、次いで、５５０℃、１２時間（温度上昇速度は、２℃／分）で焼成する。押出成形物（触媒Ｅ）は圧壊強度約２．８５ｌｂである。
【００６９】
比較実施例６．ＴＳ−１とチタニア上Ｐｄ／Ａｕとを含む押出成形物の調製の試み
カタパル  Ｄべーマイトアルミナ粉末（サソール社製、４２ｇ）、氷酢酸（５．２ｇ）とＤＩＵＦ水（８０ｇ）を５分間混合し、灰色の濃厚なゾルを得る。このゾル中へ、ＴＳ−１（６０ｇ）と触媒Ｂ（８．１ｇ）の混合物を加える。濃厚な灰色のペーストが得られ、これを、油を差したシグマブレードを取り付けたＰｒｅｐ−Ｍｉｘｅｒ混和機に移す。ミキサーにカルボキシメチルセルロースナトリウム塩（５ｇ）とＰＥＯ（分子量１００，０００、１．０５ｇ）とをミキサーに加え、５ｒｐｍで４分間、１０ｒｐｍで３分間、混合する。ペーストは均一ではなくブレードに付着する。次いで、混和機の速度を１５ｒｐｍに増加したのち、約５ｍＬのＤＩＵＦ水と濃ＮＨ4ＯＨ  ２ｍＬをペーストに加えた。混和機の速度を２０ｒｐｍに数分間で増加したのち、さらに２５ｒｐｍに増加する。さらに数分間の後、混和を止める。得られたペーストは、水の含有状態が均一ではなく、押出成形は不可能である。
【００７０】
実施例７．ＴＳ−１とチタニア上Ｐｄ／Ａｕとを含む押出成形物（触媒Ｆ）
カタパルＤアルミナ（１６．８ｇ）と触媒Ｂ（３．３ｇ）、ＴＳ−１（２４ｇ）をプラスチックビーカー中で混合する。混合物を実施例４で得たペーストと混合し、１０ｒｐｍで回転している、油を差したシグマブレードを取り付けたＰｒｅｐ−Ｍｉｘｅｒ混和機に移す。混和機の中へ氷酢酸（２．３ｇ）とポリマーＡ−１（１０ｇ）を加える。混和機の速度を２０〜２５ｒｐｍに増加させる。得られたペーストをプラスチックの袋に入れ４時間保存する。
【００７１】
ペーストは、３／４インチシングルスクリュー（１０：１）と１／１６インチのシングルホールダイとを取り付けたブラベンダー押出成形機で容易に押出成形される。押出成形物を空気中で一晩、それから真空オーブン中で、６０℃、２４時間乾燥する。それから空気中で、以下の温度プログラムで焼成する。５℃／分で２０℃から１００℃へ、２時間保ち、２℃／分で１１０℃から５５０℃へ、８時間保ち、それから冷却。押出成形物を、垂直電気管状炉で加熱されている石英管中で、１１０℃でガス流（５体積％の水素を含む窒素）の下で、６．５時間還元する。触媒Ｆを得る。圧壊強度は１０ｌｂである。タップ密度は０．６８ｇ／Ｌであり、重量％の摩滅率（押出成形物を５０ｇにした以外はＡＳＴＭ  Ｄ  ４０５８−９６に従って測定）は１．７２％である。窒素ＢＥＴ表面積は３２０ｍ2／ｇである。
【００７２】
この実施例は、押出成形助剤として櫛形分岐ポリマーを用い、ＴＳ−１とチタニア上Ｐｄ／Ａｕとの混合物が、アルミナバインダーを用いてうまく押出成形できることを示している。
【００７３】
実施例８．触媒Ｄを用いたプロピレンのエポキシ化
固定床ロビンソンマホニー式バスケット型反応器（オートクレーブエンジニアリング社製）中で、ガスおよび液体連続流方式でのプロピレンのエポキシ化用に、触媒Ｄ（実施例４で調製）をテストする。
【００７４】
触媒Ｄ（直径１／１６インチ、長さ１／４インチ、２０ｇ）とルチル押出成形物（不活性希釈剤、表面積２ｍ2／ｇ、直径１／１６インチ、長さ１／４インチ）を混合し、ステンレススチールのメッシュバスケット（容積５０ｍＬ）に入れる。攪拌下でも固定床の動きが最小になるようにバスケットを満たすに十分な量のルチル押出成形物を用いる。攪拌シャフトを固定バスケットの中央に通す。ガスと液体とが触媒と適切に逆混合するのを確実にするように、通常５００から１２００ｒｐｍの速度で攪拌機を運転する。バスケットと攪拌機は、反応容器ヘッドに繋がれており、このヘッドは、０．００８モル濃度のリン酸二水素アンモニウムを含むメタノール／ＤＩＵＦ水（重量比で８０／２０、４５０ｍＬ）をあらかじめ満たした反応容器本体にボルト付けされている。次いで、ガス原料（酸素４．５モル％、水素２．２５モル％、窒素８６．４モル％、プロピレン６．３６モル％、メタン０．４５モル％）を反応容器に流す（ガス流量６６７０ｍＬ／分）。ガスについては電子流量制御器を使い、溶媒／緩衝溶液の送液にはＨＰＬＣのピストンタイプのポンプを用いる。ガスおよび液体の供給流を、浸漬チューブを用いて触媒バスケットの下側に導き、そこで反応溶液に入るときにガスの泡を発生しながら入るように金属焼結フィルターを通す。反応容器の圧力は５００ｐｓｉｇである。ガスと液体の反応生成物は、通気管路に取り付けた金属焼結フィルターを通して反応容器から出し、ガス／液体分離機へ導く。次いで、ガスは分析のためにオンラインガスクロマトグラフ（ＧＣ）へ導かれ、液体もオンラインとオフラインの両方のＧＣへと注入する。２６３時間のテスト中、触媒の摩滅は無視できるものである。結果を表１に示す。触媒生産性は、１時間当たり、触媒１ｇ当たりの生成したプロピレンオキシド（ＰＯ）（引き続き反応してＰＯ誘導体を生成したＰＯも含む）のｇ数と定義される。ＰＯおよびＰＯ相当物であるＰＯＥ（モル）＝ＰＯのモル数＋ＰＯ誘導体中のＰＯ単位のモル数。ＰＯ／ＰＯＥ＝（ＰＯのモル数）／（ＰＯＥのモル数）×１００。プロピレンに対するＰＯＥ選択性＝（ＰＯＥモル数）／（生成したプロパンのモル数＋ＰＯＥのモル数）×１００である。このテスト中、触媒摩滅、圧壊のいずれもごくわずかしか起こらなかった。
【００７５】
実施例９．触媒Ｆを用いたプロピレンのエポキシ化
触媒Ｄの代わりに触媒Ｆを用いること以外は同様にして実施例８の手順を繰り返す。結果を表１に示す。２３５時間のテスト中、触媒摩滅は無視できる程度しか認められない。
【００７６】
【表１】
2010513016.tif 000003
【国際調査報告】
2010513016.tif 000004
2010513016.tif 000005
2010513016.tif 000006